(57)【要約】【課題】パール顔料を用いることも、多層構造にすることも、プリフォームを形成することもなく、良好な真珠光沢を有する小型ボトルを、安価に提供する。【解決手段】スチレンブタジエンコポリマーのペレット（Ａ）と、乳白色オレフィン系合成樹脂（ポリプロピレン，低密度ポリエチレンなど）のペレット（Ｂ）を、重量比において、ペレット（Ａ）：ペレット（Ｂ）＝５５：４５〜９０：１０の範囲内でよく混合した混合ペレットを、ダイレクトブロー成形用のスクリュー式押出成形機に投入して加熱・溶融・混練し、一層構造のチューブ状パリソンを吐出し、このパリソンの下端をピンチオフする様にブロー成形用金型を閉型し、ブロー比２〜３倍のダイレクトブローを実行する。【選択図】  なし【特許請求の範囲】
【請求項１】
スチレンブタジエンコポリマーのペレットと、スチレンブタジエンコポリマーと溶融温度が同程度の物性値を有する乳白色オレフィン系合成樹脂のペレットとを、前記乳白色オレフィン系合成樹脂の混合割合が重量比１０％以上であってスチレンブタジエンコポリマーがリッチとなる混合比の範囲内で混合した混合ペレットを準備し、
該混合ペレットをダイレクトブロー成形用のスクリュー式押出成形機に投入して加熱・溶融・混練した上で吐出口より一層構造のチューブ状パリソンとして吐出し、
該パリソンの下端をピンチオフする様にブロー成形用金型を型閉じし、
該金型のキャビティ内でブロー比３以下の条件で延伸させること
を特徴とする化粧品用容器の製造方法。
【請求項２】
スチレンブタジエンコポリマーと、スチレンブタジエンコポリマーと溶融温度が同程度の物性値を有する乳白色オレフィン系合成樹脂とが、前記乳白色オレフィン系合成樹脂の混合割合が重量比１０％以上であってスチレンブタジエンコポリマーがリッチとなる混合比の範囲内で溶融混練された素材をダイレクトブローにて一軸方向に延伸させてなる一層構造の化粧品用容器。
【請求項３】
前記乳白色オレフィン系合成樹脂がポリプロピレン及び／又は低密度ポリエチレンであり、前記混合割合が重量比において４０：６０〜１０：９０のスチレンブタジエンコポリマーリッチに調整された小型ボトルであることを特徴とする請求項２記載の化粧品用容器。
【発明の詳細な説明】
【技術分野】
【０００１】
本発明は、化粧品用容器に係り、特に、真珠光沢を呈する容量２０ｍｌ以下の化粧品用小型ボトルの製造にも適する技術に関するものである。
【背景技術】
【０００２】
従来、真珠光沢を備えたボトルは、塗装や蒸着などによる後加工が主流であったが、近年では、二層構造のボトルの最外層にパール顔料を含有させたり（特許文献１）、三層構造のボトルの中間層にパールエッセンスを含有させた多層構造のブロー成形ボトルが提案されている（特許文献２）。
【０００３】
また、最外層をポリエステル系樹脂７０〜９６．５重量％にメタクリル系樹脂３．５〜３０重量％を添加した組成物とし、中間層を不透明な白色又は着色された熱可塑性樹脂層とした多層構造のブロー成形ボトルも提案されている（特許文献３）。
【０００４】
さらに、熱可塑性ポリエステルと、オレフィン・酢酸ビニル共重合体鹸化物とを所定範囲で配合した組成物を射出成形して形成したプリフォームを二軸延伸ブローによってボトル化することで、パール状の光沢を有するボトルを成形することができるとする提案もある（特許文献４）。
【特許文献１】特開平９−７７０３９号公報
【特許文献２】特許第３０１４０６１号公報
【特許文献３】特開平６−２１０７０８号公報
【特許文献４】特公平７−３４０号公報
【発明の開示】
【発明が解決しようとする課題】
【０００５】
特許文献１，２の方法は、高価なパール顔料を用いなければならないという欠点がある。また、特許文献１〜３の方法は、多層ブロー成形であり、特許文献４は、二軸延伸ブロー成形であるから、マスカラやリップグロスなどといった化粧品用の小型ボトルの製造に適していない。
【０００６】
そこで、本発明は、パール顔料を用いなくても真珠光沢を有する化粧品用容器を提供することを目的とする。
【課題を解決するための手段】
【０００７】
上記目的を達成するためになされた本発明の化粧品用容器の製造方法は、
（１）スチレンブタジエンコポリマーのペレットと、スチレンブタジエンコポリマーと溶融温度が同程度の物性値を有する乳白色オレフィン系合成樹脂のペレットとを、前記乳白色オレフィン系合成樹脂の混合割合が重量比１０％以上であってスチレンブタジエンコポリマーがリッチとなる混合比の範囲内で混合した混合ペレットを準備し、
（２）該混合ペレットをダイレクトブロー成形用のスクリュー式押出成形機に投入して加熱・溶融・混練した上で吐出口より一層構造のチューブ状パリソンとして吐出し、
（３）該パリソンの下端をピンチオフする様にブロー成形用金型を型閉じし、
（４）該金型のキャビティ内でブロー比３以下の条件で延伸させること
を特徴とする。
【０００８】
また、本発明の目的を達成する化粧品用容器は、スチレンブタジエンコポリマーと、スチレンブタジエンコポリマーと溶融温度が同程度の物性値を有する乳白色オレフィン系合成樹脂とが、前記乳白色オレフィン系合成樹脂の混合割合が重量比１０％以上であってスチレンブタジエンコポリマーがリッチとなる混合比の範囲内で溶融混練された素材をダイレクトブローにて一軸方向に延伸させてなる一層構造の化粧品用容器である。
【０００９】
ここで、「スチレンブタジエンコポリマーと溶融温度が同程度の物性値を有する乳白色オレフィン系合成樹脂」としては、ポリプロピレン、低密度ポリエチレン等を用いるとよい。乳白色オレフィン系合成樹脂を用いることにより、白色顔料を添加しなくても、ホワイト系のパール調に仕上がる。なお、赤，青等の顔料を添加することにより、ピンク系，ブルー系等のパール調ボトルとすることができる。
【００１０】
また、スチレンブタジエンコポリマーのペレットと乳白色オレフィン系合成樹脂のペレットは、ほぼ同じ大きさにしておくと混合し易い。
【００１１】
本発明の方法では、各素材のペレットを溶融して混合材料ペレットにする必要がなく、そのままダイレクトブロー成形用のスクリュー式押出成形機に投入して加熱・溶融・混練することができる。従って、スチレンブタジエンコポリマーのペレットと、乳白色オレフィン系合成樹脂のペレットを用意しておき、上述の配合比の範囲内となる様に押出成形機に投入するだけでよい。このとき、オレフィン系合成樹脂の混合割合を重量比１０％に近付ける程、輝きの強調された真珠光沢とすることができる。逆に、オレフィン系合成樹脂の混合割合を重量比５０％に近付ける程、落ち着きのある真珠光沢とすることができる。
【００１２】
なお、真珠光沢は輝きと落ち着きのバランスに対して年齢・性別による好みの差がある。しかしながら、スチレンブタジエンコポリマー：乳白色オレフィン系合成樹脂＝５５：４５〜９０：１０の範囲であれば、需用者の年齢や性別により、それなりに好まれる様な真珠光沢を有するボトルを製造することができる。そして、スチレンブタジエンコポリマー：乳白色オレフィン系合成樹脂＝６０：４０〜８０：２０（より望ましくは、７０：３０〜８０：２０）の範囲であれば、どの年齢層の男女にも、真珠光沢としての価値を十分に見出させることができる。
【００１３】
なお、スチレンブタジエンコポリマーを１００％として白色顔料を混ぜた素材では、白色のテカテカしたボトルとなり、真珠の光沢感は得られない。一方、乳白色オレフィン系合成樹脂を１００％とした場合にも真珠光沢は得られない。
【００１４】
従って、本発明の目的を達成する化粧品用容器の具体的な構成を示すと、「スチレンブタジエンコポリマーと、スチレンブタジエンコポリマーと溶融温度が同程度の物性値を有する乳白色オレフィン系合成樹脂とが、前記乳白色オレフィン系合成樹脂の混合割合が重量比１０％以上であってスチレンブタジエンコポリマーがリッチとなる混合比の範囲内で溶融混練された素材をダイレクトブローにて一軸方向に延伸させてなる一層構造の化粧品用化粧品用容器であって、前記乳白色オレフィン系合成樹脂がポリプロピレン及び／又は低密度ポリエチレンであり、前記混合割合が重量比において４０：６０〜１０：９０のスチレンブタジエンコポリマーリッチに調整された化粧品用小型ボトル（容量５〜２０ｍｌ程度）。」となる。
【００１５】
本発明の方法は、ダイレクトブローによる一層構造容器の製造方法であるから、容量５〜２０ｍｌ程度の化粧品用小型ボトル（ネイルカラー，リップグロス，マスカラなどのボトル）も容易に製造することができるのである。そして、上記配合の素材を用いることにより、ムラのない良好な真珠光沢を有する化粧品用小型ボトルを製造することができる。
【発明の効果】
【００１６】
本発明によれば、パール顔料を用いることも、多層構造にすることも、プリフォームを形成することもなく、良好な真珠光沢を有する化粧品用容器（特に、小型ボトル）を、安価に提供することができる。
【発明を実施するための最良の形態】
【００１７】
以下、本発明の実施形態について説明する。実施形態においては、一層構造の容量１０ｍｌの化粧品用小型ボトル（ネイルカラー用ボトル）をダイレクトブロー成形により製造する方法を説明する。
【００１８】
まず、原料として、スチレンブタジエンコポリマー（以下「ＳＢＰ」と記す。）のペレット（Ａ）と、乳白色オレフィン系合成樹脂（ポリプロピレン（以下、「ＰＰ」と記す。）、低密度ポリエチレン（以下、「ＬＤＰＥ」と記す。）、ＰＰとＬＤＰＥの混合物など）のペレット（Ｂ）を準備する。そして、これらを重量比において、ペレット（Ａ）：ペレット（Ｂ）＝５５：４５〜９０：１０の範囲内でよく混合して混合ペレットを準備しておく。
【００１９】
次に、この混合ペレットを、ダイレクトブロー成形用のスクリュー式押出成形機に投入し、押出成形機を駆動させ、加熱・溶融・混練を実行する。そして、押出成形機内の原料が十分に溶融・混練されたら、吐出口から一層構造のチューブ状パリソンの吐出を開始する。
【００２０】
そして、このパリソンの下端をピンチオフする様にブロー成形用金型を型閉じし、ブローピンを挿入し、ブローエアーを吐出する。このとき、パリソン径・パリソン肉厚は、キャビティの容積との関係でブロー比が２〜３倍となる様に設定しておく。
【００２１】
こうして、ホワイト系パール調の外観を呈する化粧品用小型ボトルを製造することができる。なお、押出成形機に混合ペレットを投入する際に、顔料を添加することにより、赤色顔料添加によるピンク系、青色顔料添加によるブルー系など、白以外の真珠光沢を呈する様に製造することができる。
【実施例】
【００２２】
原料素材として、ポリプロピレン（日本ポリプロ（株）製「ノバテックＰＰ（商品名）」。）、低密度ポリエチレン（日本ポリエチレン（株）製「ノバテックＬＤ（商品名）」。）、スチレンブタジエンコポリマー（シェブロンフィリップス化学（株）製「Ｋ−レジン（商品名）」。）を準備し、下記表の混合比にて化粧品用小型ボトルをダイレクトブロー成形により、製造した。
【００２３】
【表１】
2009000868.tif 000002
【００２４】
Ｎｏ．３〜Ｎｏ．８，Ｎｏ．１０が、実施例である。Ｎｏ．１，Ｎｏ．２は比較例である。Ｎｏ．１〜Ｎｏ．９は、乳白色オレフィン系合成樹脂をＰＰとして、ＳＢＰとの混合割合が真珠光沢に対して与える影響を調べる実験をするために製造した。また、Ｎｏ．１０は、乳白色オレフィン系合成樹脂がポリプロピレンに限らないことを確認するために製造した。
【００２５】
Ｎｏ．１〜Ｎｏ．１０を用いて、図１に示す様にアンケート用比較サンプルを作成し、女性被験者２３名、男性被験者１２名の合計３５名を対象に、「質感（パール感・光沢など）が良いと思う順に３番まで選んで下さい。」という質問を行った結果、下記の表の結果が得られた。なお、アンケート用比較サンプルの丸数字が表１のＮｏ．に対応している。
【００２６】
【表２】
2009000868.tif 000003
【００２７】
このアンケート調査の結果、Ｎｏ．１（ＰＰ１００％）のボトルを３位以内に選んだ回答者はなかった。
【００２８】
一方、Ｎｏ．９（ＳＢＰ１００％）のボトルは、男性２名が３位以内に選んでいた。ちなみに、これら２名の男性の選択した第１位〜第３位は、No.8,9,10であった。
【００２９】
また、３位以内に入った累積数では、Ｎｏ．８（Ａ：Ｂ＝９０：１０）の３１票、Ｎｏ．１０（Ａ：Ｂ＝７０：３０）の２３票、Ｎｏ．４（Ａ：Ｂ＝６０：４０）の２１票、Ｎｏ．７（Ａ：Ｂ＝８０：２０）の１７票が、回答者の半数以上の支持を得た結果となっている。中でもＮｏ．８（Ａ：Ｂ＝９０：１０）は、回答者の約９割の支持を得ていることになる。
【００３０】
女性だけで見ると、３位以内に入った累積数は、Ｎｏ．８（Ａ：Ｂ＝９０：１０）の２０票、Ｎｏ．４（Ａ：Ｂ＝６０：４０）の１６票、Ｎｏ．７（Ａ：Ｂ＝８０：２０）の１５票、Ｎｏ．１０（Ａ：Ｂ＝７０：３０）の１４票の順に高い支持を得ている。いずれも、女性回答者の半数以上が支持した結果となっている。中でも、Ｎｏ．８（Ａ：Ｂ＝９０：１０）は、女性回答者の９割強の支持を得ている。なお、Ｎｏ．８（Ａ：Ｂ＝９０：１０）は、第１位よりも第２位又は第３位に投票した女性が多くなっている。逆に、Ｎｏ．４（Ａ：Ｂ＝６０：４０）は、女性回答者の約半数に相当する１１票の１位投票を得ている。これは、Ｎｏ．４はＳＢＰの割合が少なくなった分だけ輝きよりも落ち着きという点でのパール感を感じさせたからであろうと考える。化粧品需用者である女性にとって、落ち着いた真珠光沢の高級感が第１位投票の原因になったものと考えることができる。
【００３１】
なお、女性回答者において、Ｎｏ．１０（Ａ：Ｂ＝７０：３０）は、第１位，第２位，第３位がほぼ同数の得票となっている。これは、女性にとっては、Ｎｏ．１０が、輝きと落ち着きという点でのバランスが最も良く感じられた結果であろうと考える。
【００３２】
男性だけで見た場合には、３位以内に入った累積数で、Ｎｏ．８（Ａ：Ｂ＝９０：１０）の１１票、Ｎｏ．１０（Ａ：Ｂ＝７０：３０）の９票は、７５％以上の支持を得ている。このことから、男性の方が女性よりもメタリック感の強い真珠光沢の輝きを好む傾向にあるととることができる。その一方、Ｎｏ．４（Ａ：Ｂ＝６０：４０）に４割程度（５票）の支持が得られている。これは、男性は、どちらかというと輝きを好むが、落ち着きのある真珠光沢もまた好まれる場合があることを意味していると解する。
【００３３】
以上のアンケートより、スチレンブタジエンコポリマーと乳白色オレフィン系合成樹脂の混合によるものがよく、その混合比は、スチレンブタジエンコポリマーリッチとなっている場合に、真珠光沢を感じさせるものとなることが分かる。そして、スチレンブタジエンコポリマー：乳白色オレフィン系合成樹脂＝５５：４５〜９０：１０の範囲、望ましくは６０：４０〜９０：１０の範囲、より望ましくは７０：３０〜９０：１０の範囲で混合するとよいという結果が得られた。
【００３４】
次に、Ｎｏ．２、Ｎｏ．５、Ｎｏ．８のボトルについて、引張降伏強さ、引張強さ、伸び、曲げ強さ、曲げ弾性率、白色度を計測した結果を示す。
【００３５】
【表３】
2009000868.tif 000004
【００３６】
「引張降伏強さ、引張強さ、伸び」は、ＪＩＳ  Ｋ  ７１１３（試験速度１００ｍｍ／ｍｉｎ）、「曲げ強さ、曲げ弾性率」は、ＪＩＳ  Ｋ  ７１７１（試験速度１ｍｍ／ｍｉｎ、支点間距離６４ｍｍ）、「白色度」は、中心波長４５７ｎｍ（青色）による白色度測定（ＪＩＳ  Ｐ  ８１４８に基づいた標準白色板で標準値を設定し測定）により、それぞれの計測を行った。
【００３７】
これら計測結果からは、実施例においてプラスチックボトルの備えるべき物理的強度等に問題はなく、また、十分な白色度が得られることから、ホワイトパールのイメージも十分に発揮されるということが数値的にも確認された。
【００３８】
なお、実施例では、ＬＤＰＥを用いたボトルは、ＳＢＰ：ＬＤＰＥ＝７０：３０の１種類だけであるが、ＰＰの場合と同様に、６０：４０〜９０：１０のＳＢＰリッチの混合比で製造した場合に、十分に真珠光沢といえる小型ボトルが製造できる。その理由は、アンケートに対する女性の回答において、Ｎｏ．４（Ａ：Ｂ＝６０：４０）が１６票、Ｎｏ．７（Ａ：Ｂ＝８０：２０）が１５票、Ｎｏ．１０（Ａ：Ｂ＝７０：３０）が１４票とほぼ同数の支持を得ていることから十分に予測できるといえる。なお、回答において、ＰＰ３０％のＮｏ．５、ＰＰ２５％のＮｏ．６が支持率が低くなったのは、ボトルの配置の仕方による可能性もある。Ｎｏ．５は、女性支持率の最も高かったＮｏ．４の右隣という不利があったと考えることができる。逆に、Ｎｏ．１０は、不人気であったＮｏ．９の右隣にあったことが高支持率に繋がった可能性が窺える。なお、Ｎｏ．１０はＮｏ．５の真下の位置であるが、回答者の心理として、１，２，３，…と横に見比べながら感じた印象で回答している可能性が高い。そのことは、人気の高かったＮｏ．７の左隣のＮｏ．６が支持数が少なかったことからも窺える。
【００３９】
よって、今回の実施例を通じて、ＳＢＰとＬＤＰＥの組合せにおいても、６０：４０〜９０：１０のＳＢＰリッチの混合比が消費者に対して真珠光沢感を感じさせることができるであろうという予測は十分に根拠があるといえる。また、乳白色オレフィン系合成樹脂として、ＰＰ，ＬＤＰＥを単体で用いるのではなく、両者を混合したものを用いても同様の結果となるであろうということも、物性値の関係から予測できる。従って、本発明は、実施例にだけ限定されるものではなく、本発明の要旨の範囲内において、種々の混合比で実施可能なものということができる。加えて、ネイルカラーボトルに限らず、リップグロスやマスカラなどのボトル（通常５〜２０ｍｌ程度が多い）の様な他の種類の化粧品用小型ボトルはもちろん、クリーム類を収納するためのジャー（通常数十ｍｌ〜１００ｍｌ程度）の製造に本発明の方法を適用してもよい。
【図面の簡単な説明】
【００４０】
【図１】実施例を用いたアンケート用比較サンプルのスキャナ画像として作成した正面図である。
【図１】
2009000868.tif 000005